"エチレンオキシド及びプロピレンオキシドをベースとするランダムもしくはブロックコポリマーの第一のポリアルキレングリコールであって、該ポリアルキレングリコールの少なくとも30質量がエチレンオキシド単位である、第一のポリアルキレングリコール、プロピレンオキシド及びブチレンオキシドをベースとするランダムコポリマーの第二のポリアルキレングリコールであって、該第二のポリアルキレングリコールの少なくとも50質量がブチレンオキシド単位である、第二のポリアルキレングリコールの有効量、又は、プロピレンオキシド単位もしくはブチレンオキシド単位を有する第二のポリアルキレンホモポリマーの有効量、及び、サルコシン、アミンホスフェート及びカルシウムジノニルナフタレンスルホネート/カルボキシレートからなる群より選ばれる少なくとも1種の腐食抑制剤の有効量、を含む、潤滑剤組成物。前記第二のポリアルキレングリコールの有効量は5~50wtである、請求項1記載の潤滑剤組成物。前記腐食抑制剤の有効量は0.25wt~1.5wtである、先行の請求項のいずれか1記載の潤滑剤組成物。前記第二のポリアルキレングリコールは50~75wtのブチレンオキシド単位を含む、先行の請求項のいずれか1記載の潤滑剤組成物。前記第一のポリアルキレングリコールは40°Cでの動粘度が30~250mm2/scStである、先行の請求項のいずれか1記載の潤滑剤組成物。前記潤滑剤組成物は開始後の少なくとも24時間、ASTMD665Bに合格することができる、先行の請求項のいずれか1記載の潤滑剤組成物。エチレンオキシド及びプロピレンオキシドをベースとし、分子量が2,000g/モルを超えるランダムもしくはブロックコポリマーポリアルキレングリコールであって、該コポリマーポリアルキレングリコールの少なくとも30wtがエチレンオキシド単位である、コポリマーポリアルキレングリコール、プロピレンオキシド単位もしくはブチレンオキシド単位を有し、分子量が400~1500g/モルであるポリアルキレンホモポリマー、10~20wt、及び、a脂肪族リン酸エステルのアミン塩、b鉱油中のアルケニルコハク酸半エステル、cジチオリン酸誘導体と組み合わせたアルキルリン酸のアミン塩、d水素化処理されたナフテン油中のバリウムジノニルナフタレンスルホネート及びジノニルナフタレンカルボキシレートの組み合わせ、及び、eそれらの組み合わせからなる群より選ばれる少なくとも1種の腐食抑制剤、を含む、極限条件での使用のための潤滑剤組成物。第一の酸化防止剤として、N-フェニル-1,1,3,3-テトラメチルブチル-ナフタレン-1-アミン、第二の酸化防止剤として、N-フェニル-ベンゼンアミン及び2,4,4-トリメチルペンテンの反応生成物から形成されるアルキル化ジフェニルアミン、又は、混合したオクチル化ジフェニルアミン及びブチル化ジフェニルアミン、リン系極圧添加剤、及び、イエローメタルパッシベータ、をさらに含む、請求項7記載の潤滑剤組成物。前記ランダムもしくはブロックコポリマーポリアルキレングリコールは50~85wtのエチレンオキシド単位を含み、残部はポリプロピレンオキシド単位である、請求項7~8のいずれか1記載の潤滑剤組成物。前記リン系極圧添加剤はイソプロピル化トリアリールホスフェート、アミン-ホスフェート、ホスホル-チオネート、酸性ホスフェート、アルキルホスフェート及びそれらの組み合わせからなる群より選ばれる、請求項7~9のいずれか1記載の潤滑剤組成物。前記イエローメタルパッシベータはベンゾトリアゾール、トリトリアゾール、トルトリアゾール、ナトリウムトリトリアゾールとナトリウムトルトリアゾールとの混合物、及びそれらの組み合わせからなる群より選ばれる、請求項7~10のいずれか1項記載の潤滑剤組成物。開始後の少なくとも24時間、ASTMD665Bに合格することができる、請求項7~11のいずれか1記載の潤滑剤組成物。前記ポリアルキレンホモポリマーは分子量が400~600g/モルであるn-ブタノール開始ブチレンオキシドホモポリマーである、請求項7~12のいずれか1項記載の潤滑剤組成物。前記ポリアルキレンホモポリマーは分子量が900~1100g/モルであるn-ブタノール開始プロピレンオキシドホモポリマーである、請求項7~12のいずれか1項記載の潤滑剤組成物。前記ポリアルキレンホモポリマーは分子量が900~1100g/モルであるジオール開始プロピレンオキシドホモポリマーである、請求項7~12のいずれか1項記載の潤滑剤組成物。前記ポリアルキレンホモポリマーは分子量が400~600g/モルであるジオール開始ブチレンオキシドホモポリマーである、請求項7~12のいずれか1項記載の潤滑剤組成物。シリコーン系消泡剤をさらに含む、請求項7~16のいずれか1記載の潤滑剤組成物。前記潤滑剤組成物は、開始後の少なくとも4時間、ASTMD665Bに合格することができる、先行の請求項のいずれか1記載の潤滑剤組成物。それゆえ、極限条件での使用に適し、従来の腐食抑制剤を用いて腐食に抗するPAG系潤滑剤は望まれている。本発明の第一の態様は、エチレンオキシド及びプロピレンオキシドをベースとするランダムもしくはブロックコポリマーの第一のポリアルキレングリコールであって、該ポリアルキレングリコールの少なくとも30質量がエチレンオキシド単位である、第一のポリアルキレングリコール、プロピレンオキシド及びブチレンオキシドをベースとするランダムコポリマーの第二のポリアルキレングリコールであって、該第二のポリアルキレングリコールの少なくとも50質量がブチレンオキシド単位である、第二のポリアルキレングリコールの有効量、及び、サルコシン、脂肪族リン酸エステルのアミン塩及びカルシウムジノニルナフタレンスルホネート/カルボキシレートからなる群より選ばれる少なくとも1種の腐食抑制剤の有効量、を含む、潤滑剤組成物を提供する。潤滑剤組成物の1つの実施形態において、第二のポリアルキレングリコールの有効量は5~50wtである。ある実施形態において、腐食抑制剤の有効量は0.25wt~1.5wtである。本発明の特定の実施形態において、第二のポリアルキレングリコールは50~75wtのブチレンオキシド単位を含む。本発明のある実施形態において、第一のポリアルキレングリコールは40°Cでの動粘度が30~250mm2/scStである。好ましい実施形態において、潤滑剤組成物は開始後の少なくとも24時間、ASTMD665Bに合格することができる。本発明のある実施形態において、エチレンオキシド及びプロピレンオキシドPOをベースとするランダムもしくはブロックコポリマーの第一のポリアルキレングリコールであって、該第一のポリアルキレングリコールは少なくとも30wtのエチレンオキシド単位、又は、少なくとも40wtのEO単位、又は、少なくとも50wtのEO単位、又は、少なくとも60wtのEO単位を含む、第一のポリアルキレングリコール、プロピレンオキシド及びブチレンオキシドをベースとするランダムコポリマーの第二のポリアルキレングリコールであって、該第二のポリアルキレングリコールの少なくとも50質量がブチレンオキシド単位である、第二のポリアルキレングリコールの有効量、及び、サルコシン、脂肪族リン酸エステルのアミン塩及びカルシウムジノニルナフタレンスルホネート/カルボキシレートからなる群より選ばれる少なくとも1種の腐食抑制剤の有効量、を含む、潤滑剤組成物が提供される。本発明のある実施形態において、エチレンオキシド及びプロピレンオキシドをベースとし、そして高いEO含有分を有するランダムもしくはブロックコポリマーの第一のポリアルキレングリコールであって、該第一のポリアルキレングリコールは分子量が少なくとも500g/モルであり、又は、少なくとも800g/モルであり、又は、少なくとも1000g/モルであり、又は、少なくとも2000g/モルであり、又は、少なくとも3500g/モルである、第一のポリアルキレングリコール、プロピレンオキシド及びブチレンオキシドをベースとするランダムコポリマーの第二のポリアルキレングリコールであって、該第二のポリアルキレングリコールの少なくとも50質量がブチレンオキシド単位である、第二のポリアルキレングリコールの有効量、及び、サルコシン、脂肪族リン酸エステルのアミン塩及びカルシウムジノニルナフタレンスルホネート及びカルボキシレートからなる群より選ばれる少なくとも1種の腐食抑制剤の有効量、を含む、潤滑剤組成物が提供される。本発明の第二の態様において、エチレンオキシド及びプロピレンオキシドをベースとするランダムもしくはブロックコポリマーのポリアルキレングリコールであって、該ポリアルキレングリコールの少なくとも30wtはエチレンオキシド単位、又は、ポリアルキレングリコールの少なくとも40wtはエチレンオキシド単位、又は、ポリアルキレングリコールの少なくとも50wtはエチレンオキシド単位、又は、ポリアルキレングリコールの少なくとも60wtはエチレンオキシド単位である、ポリアルキレングリコール、プロピレンオキシド単位もしくはブチレンオキシド単位を含み、分子量が400~1500g/モルであるポリアルキレンホモポリマー、10~20wt、及び、a脂肪族リン酸エステルのアミン塩、b鉱油中のアルケニルコハク酸半エステル、cジチオリン酸誘導体と組み合わせたアルキルリン酸のアミン塩、d水素化処理されたナフテン油中のバリウムジノニルナフタレンスルホネート/ジノニルナフタレンカルボキシレートの組み合わせ、及び、eそれらの組み合わせからなる群より選ばれる少なくとも1種の腐食抑制剤、を含む、潤滑剤組成物が提供される。このような本発明の態様の特定の実施形態は、さらに、N-フェニル-1,1,3,3-テトラメチルブチル-ナフタレン-1-アミンを第一の酸化防止剤として含み、N-フェニル-ベンゼンアミン及び2,4,4-トリメチルペンテンの反応生成物から形成されるアルキル化ジフェニルアミン、又は、混合したオクチル化ジフェニルアミン及びブチル化ジフェニルアミンを第二の酸化防止剤として含み、リン系極圧添加剤及び/又はイエローメタルパッシベータを含む。本発明のある実施形態において、潤滑剤組成物は、50~85wtのエチレンオキシド単位を含み、残部がポリプロピレンオキシド単位であるランダムもしくはブロックコポリマーのポリアルキレングリコールを含む。本発明の特定の実施形態において、リン系極圧添加剤はイソプロピル化トリアリールホスフェート、アミン-ホスフェート、ホスホル-チオネート、酸性ホスフェート、アルキルホスフェート及びそれらの組み合わせからなる群より選ばれる。特定の実施形態において、潤滑剤組成物はイエローメタルパッシベータを含み、該イエローメタルパッシベータはベンゾトリアゾール、トリトリアゾール、トルトリアゾール、ナトリウムトリトリアゾールとナトリウムトルトリアゾールとの混合物、及びそれらの組み合わせからなる群より選ばれる。本発明の好ましい実施形態において、潤滑剤組成物は開始後の少なくとも24時間、ASTMD665Bに合格することができる。ある実施形態において、本発明は、ポリアルキレンホモポリマーは分子量が400~600g/モルであるn-ブタノール開始ブチレンオキシドホモポリマーである潤滑剤組成物を提供する。本発明の他の実施形態において、ポリアルキレンホモポリマーは分子量が900~1100g/モルであるn-ブタノール開始プロピレンオキシドホモポリマーである。さらに他の実施形態において、ポリアルキレンホモポリマーは分子量が900~1100g/モルであるジオール開始プロピレンオキシドホモポリマーである。さらに他の実施形態において、ポリアルキレンホモポリマーは分子量が400~600g/モルであるジオール開始ブチレンオキシドホモポリマーである。本発明の第三の態様において、エチレンオキシド及びプロピレンオキシドをベースとし、分子量が少なくとも500g/モルであり、又は、少なくとも800g/モルであり、又は、少なくとも1000g/モルであり、又は、少なくとも1500g/モルであり、又は、少なくとも2000g/モルであり、又は、少なくとも3500g/モルである、ランダムもしくはブロックコポリマーポリアルキレングリコールであって、該ポリアルキレングリコールの少なくとも30wtがエチレンオキシド単位である、ポリアルキレングリコール、プロピレンオキシド単位もしくはブチレンオキシド単位を含み、分子量が400~1500g/モルであるポリアルキレンホモポリマー、10~20wt、及び、a脂肪族リン酸エステルのアミン塩、b鉱油中のアルケニルコハク酸半エステル、cジチオリン酸誘導体と組み合わせたアルキルリン酸のアミン塩、d水素化処理されたナフテン油中のバリウムジノニルナフタレンスルホネート及びジノニルナフタレンカルボキシレートの組み合わせ、及び、eそれらの組み合わせからなる群より選ばれる少なくとも1種の腐食抑制剤、を含む、潤滑剤組成物は提供される。潤滑剤は陸上及び海洋使用ならびに種々の極限環境及び機械条件の両方に用途を有するであろう。このような用途としては、例えば、風力タービンギアボックス、海中液圧装置、コンプレッサー及び、安定な粘度、腐食抑制性、摩擦減少及び長寿命が特に要求されるその他の用途が挙げられる。例えば、潤滑剤組成物は好ましくは開始後の少なくとも24時間、ASTMD665Bに合格する。本発明の潤滑剤及び潤滑剤組成物における使用に適するPAGは、ある限定しない実施形態において、混合EO及びPOフィードをベースとするランダム及びブロックコポリマーグリコールから選択される。通常に低い流動点のために、ランダムコポリマーグリコールはここで特に有用であることができる。1種以上のPAGを使用してよいが、全体としてのEO単位含有分は合計PAG質量を基準として、好ましくは30wt~95wtの範囲であり、残りはPO単位である。EO単位含有分は合計PAG質量を基準として、より好ましくは50wt~85wtの範囲であり、なおも好ましくは60wt~70wtであり、残りはPO単位である。PAGはモノオール、ジオール、トリオール、テトラオール、より高い官能価のアルコールもしくはそれらの組み合わせである開始剤を用いて開始されうる。モノジオール開始剤の非限定的な例はn―ブタノール又はドデカノールである。ジオール開始剤の1つの非限定的な例はモノエチレングリコール又はモノプロピレングリコールMPGであり、トリオール開始剤の1つの非限定的な例は、例えば、グリセロールなどである。ある限定しない実施形態において、ジオールは選択されうる。例示として、しかし限定することなく、本発明の潤滑剤組成物における使用に適するPAGの調製は当業者に知られたいずれかの手段又は方法によって行うことができる。例えば、エタン及びプロパンを、希酸性過マンガン酸カリウム又は四酸化オスミウムなどを用いて、それぞれ、EO及びPOへと酸化することができる。アルケンをアルコキシドに転化させる反応において、代わりに過酸化水素を用いてもよい。その後、例えば、重合を促進するための水酸化カリウムなどの塩基性触媒を使用して、エチレングリコール又はプロピレングリコールなどの開始剤にオキシドを同時に付加することにより、EO及びPOを重合してランダムPAGコポリマーを生成することができる。又は、PAGコポリマーベース流体を購入することもできる。例えば、SYNALOX登録商標及びUCON商標潤滑剤流体はTheDowChemicalCompanyから入手可能である。ある非限定的な実施形態において、22~1000のISO粘度範囲のKVすなわち、40°Cで22cSt~1,000cStのKVである流体は特に有効であるが、40°Cで220cSt~680cStの範囲の粘度はある実施形態で選択されうる。ある特定の、しかし限定しない実施形態において、320のISO粘度グレードは選択されうる。水溶性ベース流体は特定の用途では摩擦制御性を改良しうるので、水不溶性でなく、むしろ水溶性であるコポリマーベース流体を選択することも望ましいであろう。本発明のある実施形態はイエローメタルパッシベータをさらに含むことができる。本明細書中に使用されるときに、イエローメタルは黄銅及び青銅合金、アルミニウム青銅、リン青銅、銅、銅ニッケル合金及びベリリウム銅を包含する金属学的分類を指す。典型的なイエローメタルパッシベータとしては、例えば、ベンゾトリアゾール、トルトリアゾール、トリルトリアゾール、ナトリウムトルトリアゾールとナトリウムトリルトリアゾールとの混合物、及びそれらの組み合わせが挙げられる。1つの特定のそして限定しない実施形態において、トリルトリアゾールを含む化合物は選択される。典型的な市販のイエローメタルパッシベータとしては、IRGAMET登録商標30及びIRGAMET登録商標42CibaSpecialtyChemicals現在はBASFの一部、から入手可能である及びVANLUBE登録商標601及び704ならびにCUVAN登録商標303及び484RTVanderbiltCompanyIncから入手可能であるが挙げられる。本発明のある実施形態において、潤滑剤組成物は、1脂肪族リン酸エステルのアミン塩例えば、NALUBE登録商標AW6110、KingIndustriesIncから入手可能、2鉱油中のアルケニルコハク酸半エステル例えば、IRGACOR商標L12、CibaChemicalsCorporationから入手可能、3ジチオリン酸誘導体と組み合わせたアルキルリン酸のアミン塩例えば、NALUBE登録商標6330、KingIndustriesIncから入手可能、4水素化処理されたナフテン油中のバリウムジノニルナフタレンスルホネート及びジノニルナフタレンカルボキシレートの組み合わせ例えば、NASUL登録商標BSN、KingIndustriesIncから入手可能、及び、5それらの組み合わせから選ばれる1種以上の腐食抑制剤をなおもさらに含む。潤滑剤組成物中で有用である他の可能性のある腐食抑制剤としては、IRGACOR登録商標L17IRGACORDSSGIRGALUBE登録商標349及びSARKOSYL登録商標OCibaSpecialtyChemicals、現在はBASFの一部、から入手される及びVANLUBE登録商標601601E704692及び719RTVanderbiltCompanyIncから入手されるが挙げられる。本発明のある実施形態において、潤滑剤組成物は第一の酸化防止剤であるN-フェニル-1,1,3,3-テトラメチルブチル-ナフタレン-1-アミンを含む。本発明のある実施形態において、潤滑剤組成物は第二の酸化防止剤を含んでよく、該第二の酸化防止剤はアルキル化ジフェニルアミンであることができる。アルキル化ジフェニルアミンは、N-フェニル-ベンズアミン及び2,4,4-トリメチルペンテンの反応生成物、オクチル化ジフェニルアミン及びブチル化ジフェニルアミンの混合物又はそれらの組み合わせであることができる。N-フェニル-ベンズアミン及び2,4,4-トリメチルペンテンの反応生成物の市販例はIRGANOX登録商標L57CibaSpecialtyChemicals、現在はBASFの一部、から入手されるである。混合したオクチル化ジフェニルアミン及びブチル化ジフェニルアミンの市販例はVANLUBE登録商標961RTVanderbiltCompanyIncから入手されるである。潤滑剤組成物はリン系極圧添加剤をさらに含んでよく、その例としてはイソプロピル化トリアリールホスフェート、アミン-ホスフェート、ホスホル-チオネート、酸性ホスフェート、アルキルホスフェート例えば、ドデシルホスフェート及びそれらの組み合わせが挙げられる。Chemturaから市販のDURAD登録商標310Mはイソプロピル化トリアリールホスフェートと少量のドデシルホスフェート及びトリフェニルホスフェートとの組み合わせである。他の極圧添加剤としては、VANLUBE登録商標71976117279123が挙げられ、その各々はRTVanderbiltCompanyIncから市販されている。潤滑剤組成物は、各々特定の成分を含むが、このような成分は全体の潤滑剤組成物に所望の特性を備えさせながら、互いに対してある範囲の割合にわたって変化することができる。PAGは好ましくは、50wt~99wtの範囲であり、好ましくは≧70wtであり、より好ましくは≧80wtである。プロピレンオキシドもしくはブチレンオキシド単位を含み、分子量が400~1500g/モルであるポリアルキレンホモポリマーは、好ましくは、10wt~20wtの範囲であり、そしてより好ましくは15wtである。第一の酸化防止剤は、好ましくは0.1wt~5.0wtであり、より好ましくは≧0.5wtであり、さらにより好ましくは≧1.0wtである。第二の酸化防止剤は、好ましくは、0.5wt~5.0wtの範囲であり、より好ましくは≧1.0wtであり、さらにより好ましくは≧1.3wtである。極圧添加剤は、好ましくは0.1wt~3wtであり、より好ましくは≧1.5wtであり、さらにより好ましくは、≧2wtである。イエローメタルパッシベータは、好ましくは、0.01wt~0.5wtの範囲であり、より好ましくは0.05wt~0.1wtである。腐食抑制剤は、好ましくは、0.1wt~1.0wtの範囲であり、より好ましくは0.2wt~0.75wtであり、さらにより好ましくは、0.5wt~0.6wtである。この段落の各wtは潤滑剤組成物の合計重量を基準としている。潤滑剤組成物は、上記に特定した成分に加えて、1種以上の従来の潤滑剤添加剤をも含んでよい。このような添加剤としては、脱泡剤、例えば、ポリメチルシロキサン、脱乳化剤、酸化防止剤例えば、フェノール系酸化防止剤、ヒンダードフェノール系酸化防止剤、追加の硫化オレフィン、芳香族アミン酸化防止剤、第二級アミン酸化防止剤、硫化フェノール系酸化防止剤、油溶性銅化合物及びそれらの混合物、銅腐食抑制剤、防さび剤、流動点低下剤、洗浄剤、染料、金属不活性化剤、補助摩擦調節剤、希釈剤、それらの組み合わせなどが挙げられる。従来の潤滑剤添加剤は、また、存在するならば、潤滑剤組成物の合計質量を基準として、通常、潤滑剤組成物の100質量ppmppmw~2wtの範囲である。潤滑剤組成物は、当業者に知られた任意の方法により調製されうる。例えば、典型的なブレンディング装置としては、インペラ-ミキサー、タンブルブレンダー、パドル及びプラウミキサー、及び、単軸又は二軸ミキサーが挙げられる。プロトコールは、一般に、最初に、ベース流体とともに装填し、ここでは、PAGと、プロピレンオキシドもしくはブチレンオキシド単位を含み、分子量が400~1500g/モルであるポリアルキレンホモポリマーとを組み合わせ、次いで、比較的に少量割合で使用される成分、ここでは、酸化防止剤、極圧添加剤、イエローメタルパッシベータ、腐食抑制剤及び選択された任意の追加の添加剤を任意の順序で装填することを規定している。上記の説明及び以下の実施例は、限定するわけではないが、本発明の種々の態様又は実施形態を例示する。表1は、議論される本発明例1~21及び比較例1~15の潤滑剤組成物中に使用されるベースオイル及び腐食抑制剤の説明を含む。本発明例及び比較例の調製本発明例及び比較例の各々500gを、混合を行うためのエレクトリックスターラを備えた1リットルガラスビーカー中で調製した。最も高い質量百分率の成分を最初に添加し、その後、二番目に高い百分率の成分を添加し、その後、必要ならば、三番目に高い百分率の成分を添加することにより配合物を調製した。表2及び3に示す本発明例及び比較例の組成物の各々は単一相で均質であった。含むは、反する記載がないかぎり、いかなるの追加の添加剤、補助剤、あるいは、ポリマーであるか又はそうでない化合物をも含んでもよい。対照的に、本質的になるは後続の用語の範囲から、操作に本質的でないものを除くいかなる他の成分、工程又は手順をも除外する。からなるは具体的に記述し又は列挙していない、いかなる他の成分、工程又は手順をも除外する。特に指示がないかぎり、又はは個々に列挙された事項及びその任意の組み合わせを指す。腐食試験すべての腐食試験は、ASTMD665A及び/又はASTMD665BASTMD665-06:水の存在下での腐食防止された鉱油の防さび特性に関する標準試験法にしたがって行われた。端的には、この試験は水脱イオン水又は塩水のいずれか10wtを試験しようとする潤滑剤組成物90wtと混合することを含む。スチール試験ピンを潤滑剤/水混合物中60°Cにて沈める。結果を4時間後及び24時間後に報告することができる。ASTMD665標準法は合格P又は不合格F等級のみを提供する。ASTMD665のP/F等級化に加えて、本明細書中に議論される例の幾つかを1~5のスケールで等級化した:5はきれいな金属表面を示す、4はピンの若干の変色を示すが、腐食を示さない、3はピンの重度の変色を示すが、腐食を示さない、2はスチールピンの一部の上に観測される若干の腐食を示す、そして1はすべてのスチールピンは重度の腐食を示す。このカスタマイズ試験で、5~4の等級はASTMD665Bに対応する試験で合格である。本発明例1~18及び比較例1~16の潤滑剤組成物の調製本発明例1~18の潤滑剤組成物を表2に示す。比較例1~16の組成物を表3に示す。示しているすべての百分率は質量基準である。本発明例1~18の潤滑剤組成物の各々はASTMD665Bに24時間で合格し、一方、比較例1~16の各々は24時間でASTMD665Bに不合格であった。追加の潤滑剤組成物を下記のとおりに調製した。本発明例19はSynalox登録商標5050B及び5wtのOSP商標46をベース流体として、そして1wtSarkosyl商標Oを含んだ。本発明例20はSynalox登録商標5050B及び10wtのOSP46をベース流体として、そして1wtのNasul登録商標CA1082を含んだ。本発明例21はSynalox登録商標5050B及び20wtのUCON商標OSP46をベース流体として、そして1wtのNasul登録商標CA1082を含んだ。本発明例19~21の各々はASTMD665Bに4時間では合格したが、24時間では不合格であった。本発明例22~25及び比較例17~18の潤滑剤組成物の調製潤滑剤の本発明例22~25及び比較例17~18を調製するために使用した材料は下記のものを含み、その組成を表4に示す。ポリグリコールベース流体Synalox登録商標OA15:n-ブタノール開始ブチレンオキシドホモポリマーで、分子量が500gモルである。Synalox登録商標OD40:ジオール開始ブチレンオキシドホモポリマーで、分子量が500gモルである。Synalox10030B:n-ブタノール開始プロピレンオキシドホモポリマーで、分子量が950gモルである。Synalox登録商標100D45:ジオール開始プロピレンオキシドホモポリマーで、分子量が1000gモルである。Synalox登録商標40D300:MPG開始エチレンオキシド/プロピレンオキシドランダムコポリマーで、分子量が4000gモルである。SynaloxはTheDowChemicalCompanyの登録商標であり、すべてのSynalox登録商標材料はそこから入手した。エステルベース材料Hercolube登録商標Jはペンタエリトリトールをベースとするポリオールエステルで、40°Cでの動粘度が25cStである。HercolubeはHerculesPowderCompanyCorporationの登録商標であり、Hercolube登録商標J材料はそこから入手した。酸化防止剤Irganox登録商標L06はN-フェニル-ar--l-ナフタレンアミンであり、そしてIrganox登録商標L57はベンゼンアミン及び2,4,4-トリメチルペンテンジフェニルアミンのN-フェニル反応生成物を含む。IrganoxはCibaSpecialtyChemicalsCorporation現在はBASFの一部の登録商標であり、すべてのIrganox登録商標材料はそこから入手した。NaLube登録商標AW6110は脂肪族リン酸エステルのアミン塩を含む組成物であり、粘度が40°Cで448mm2sである。NALUBEはKingIndustriesIncの登録商標であり、NALUBE材料はそこから入手した。極圧添加剤DURAD商標310Mは混合したオルガノホスフェートエステルで、粘度が40°Cで51cStである。DURAD材料はChemturaCorporationから入手した。イエローメタルパッシベータトリトリアゾールは5-メチルベンゾトリアゾールであり、CibaSpecialtyChemicals現在はBASFの一部から入手した。消泡剤DowCorningDCF20012500はポリメチルシロキサン消泡剤で、粘度が25°Cで12500cStであり、比重が097であり、DowCorningCorporationから入手される。表5から判るとおり、本発明例22~25はASTMD665Bを24時間で合格し、ポリオールエステルを含んでいた比較例17も同様であった。ポリエステルポリオールも、又は、プロピレンオキシドもしくはブチレンオキシドを含むポリアルキレンホモポリマーも含まない比較例18はASTMD665Bを24時間で合格しなかった。追加の本発明の潤滑剤組成物である本発明例26~33及び比較例の潤滑剤組成物である比較例1~20を上述のとおりに調製し、その組成を表6に提供した。SYNALOX登録商標40D220はジオール開始されたEOPOランダムコポリマーで、分子量が2500gモルである。SYNALOX登録商標5015Bはブタノール開始されたEOPOランダコポリマーで、分子量が500gモルである。本発明例26~33に対するASTMD665B試験はEO含有分が高いベース流体成分を含む潤滑剤ベース流体は高EO含有分のベース流体成分の分子量がより高い場合に、より良好な耐腐食性を提供することを示す。Synalox40D220よりも実質的に分子量が低いSynalox5015Bを用いて調製した本発明例30~33は4時間でASTMD665Bに合格したが、24時間では不合格であった。対照的に、より高い分子量及びより高いEO含有分のSynalox40D220を含んだ本発明例26~29は4時間及び24時間の両方でASTMD665Bに合格した。"